(57)【要約】【課題】素拭き、仕上げ拭き等の目的に応じて拭き取り面を選択して使用可能な産業用ワイプを提供する。【解決手段】エンボス５を単層シート２に形成し、単層シート２のＭＭＤ比を１２０％以上、ロール密度を５０〜２００ｋｇ／ｍ3にする。【選択図】図２
2010259560.tif 000002
【特許請求の範囲】
【請求項１】
ロール状の産業用ワイプであって、
前記産業用ワイプは、米坪が１５．０〜４５．０ｇ／ｍ2、厚みが１５０〜４００μｍの単層シートから構成され、前記シートのＭＭＤ比が１２０％以上であり、ロール密度が５０〜２００ｋｇ／ｍ3である産業用ワイプ。  
【請求項２】
ピッチ間隔が３〜１０ｍｍで面積率が３〜３０％のエンボスが形成されている請求項1記載の産業用ワイプ。
【請求項３】
前記シートには、湿潤紙力剤が１０〜３０ｋｇ／ｔｏｎ含有され、縦乾燥引張強度が１０００ｃＮ以上、縦湿潤引張強度が３００ｃＮ以上である請求項１又は２記載の産業用ワイプ。
【請求項４】
前記シートの吸水量が１００〜３００ｇ／ｍ2である請求項１〜３の何れか１項に記載の産業ワイプ。
【請求項５】
前記シートの吸油量が３００〜８００ｇ／ｍ2である請求項１〜４の何れか１項に記載の産業ワイプ。
【発明の詳細な説明】
【技術分野】
【０００１】
本発明は、単層シートからなるロール状の産業用ワイプに関するものである。
【背景技術】
【０００２】
産業用ワイプは、各種の産業用製品やこれに用いる部品に付着した塵・埃・水分・油分等の拭き取りに使用される。
産業用ワイプには、水分や油分等の拭き取り性能に加え、産業用ワイプから発生する紙粉（リントと呼ぶこともある）が少ないことが求められており、これらの要求に応えるべく、複数の基材シートを積層した産業用ワイプの表面に、エンボスを付与したものがある。
【０００３】
産業用ワイプに付与されるエンボスとしては、ピン形状エンボス、ディンプル形状エンボスが代表的である。      
ピン形状エンボスが付された産業用ワイプは、多数のピン形状エンボスにより応圧されているためプライ剥離が防止され、多数のピン形状エンボスにより形成された凹部に、塵や埃を効率よく収容することができる。しかし、ピン形状エンボスが付された産業用ワイプは、粘度の高いグリス等の拭き取り性能が乏しい。
一方、ディンプル形状エンボスが付された産業用ワイプは、ディンプル形状エンボスにより形成された比較的大きな口径を有する凹部に、粘度の高いグリス等を効率よく収容することができる。しかし、ディンプル形状エンボスが付された産業用ワイプは、粘度の低い水等の拭き取り性能が乏しく、また、比較的少数のディンプル形状エンボスにより応圧されているためプライ剥離が生じるおそれがある（特許文献１）。
また、ピン形状エンボス、ディンプル形状エンボスの他にも種々の形状のエンボスが提案されている（特許文献２〜４）。
【０００４】
しかし、従来の基材シートを積層した産業用ワイプにあっては、産業用ワイプの表面側と裏面側との滑らかさが等しく、素拭き、仕上げ拭き等の目的に応じて表面側、裏面側を選択して使用することができず、迅速に粉塵、汚物等の回収が行えないだけでなく、一度に大量の産業用ワイプを使用することから経済的な不利益もあった。
【先行技術文献】
【特許文献】
【０００５】
【特許文献１】特開２００５−１６０６５４号公報
【特許文献２】特開２００５−２４５９１３号公報
【特許文献３】特開２００３−１１６７６１号公報
【特許文献４】特開２００２−２３８８２２号公報
【発明の概要】
【発明が解決しようとする課題】
【０００６】
そこで、本発明の主たる課題は、単層シートからなるロール状の産業用ワイプの表面側と裏面側との滑らかさを相違させ、素拭き、仕上げ拭き等の目的に応じて表面側、裏面側を選択して使用することができる産業用ワイプを提供することにあり、従たる課題は、湿潤時においても引張強度が大きい産業用ワイプを提供することにある。
【課題を解決するための手段】
【０００７】
上記課題を解決した本発明は、次記のとおりである。
＜請求項１記載の発明＞
ロール状の産業用ワイプであって、
前記産業用ワイプは、米坪が１５．０〜４５．０ｇ／ｍ2、厚みが１５０〜４００μｍの単層シートから構成され、
前記シートのＭＭＤ比が１２０％以上であり、ロール密度が５０〜２００ｋｇ／ｍ3である産業用ワイプ。
【０００８】
＜作用効果＞
発明者の知見によれば、請求項１に係る発明は、米坪が１５．０〜４５．０ｇ／ｍ2で、厚みが１５０〜４００μｍの単層シートで構成されていることから、厚み感に優れ、拭き取り時に破断する恐れが少ない。
【０００９】
単層シートの表面側のＭＭＤ値と裏面側のＭＭＤ値のＭＭＤ比（裏面側のＭＭＤ値／表面側のＭＭＤ値×１００で算出）が１２０％以上であり、単層シートの裏面側が素拭きに好適であり、表面側が裏面側に比較し滑らかであることから仕上げ拭きに好適である。つまり拭き取り状態に応じて単層シートの拭き取り面を適宜選択することにより効率的な拭き取りができる。
【００１０】
本請求項においては、ロール密度が５０〜２００ｋｇ／ｍ3であることから、搬送時に変形することなく、厚み感に優れ、裏抜けを防止することができる。
【００１１】
＜請求項２記載の発明＞
ピッチ間隔が３〜１０ｍｍで面積率が３〜３０％のエンボスが形成されている請求項1記載の産業用ワイプ。
【００１２】
＜作用効果＞
本請求項においては、単層シートの片面側からピッチ間隔が３〜１０ｍｍで面積率が３〜３０％のエンボスが形成されていることから、嵩だか性が向上し、粘度が低い粉塵、汚物等、粘度が高い油分、グリス等の被対象物を迅速に吸収、除去できる。
【００１３】
＜請求項３記載の発明＞
前記シートには、湿潤紙力剤が１０〜３０ｋｇ／ｔｏｎ含有され、縦乾燥引張強度が１０００ｃＮ以上、縦湿潤引張強度が３００ｃＮ以上である請求項１又は２記載の産業用ワイプ。
【００１４】
＜作用効果＞
請求項３記載の発明は、シートに湿潤紙力剤が１０〜３０ｋｇ／ｔｏｎ含有されていることから乾燥時引張強度、湿潤時引張強度が大きく厨房用のキッチンペーパーとして使用することができる。
【００１５】
＜請求項４記載の発明＞
前記シートの吸水量が１００〜３００ｇ／ｍ2である請求項１〜３の何れか１項に記載の産業ワイプ。
【００１６】
＜作用効果＞
請求項４記載の発明は、吸水量が１００〜３００ｇ／ｍ2であることから、粘度が低い水分、粉塵、汚物等の被対象物を迅速に吸収、除去できる。
【００１７】
＜請求項５記載の発明＞
前記シートの吸油量が３００〜８００ｇ／ｍ2である請求項１〜４の何れか１項に記載の産業ワイプ。
【００１８】
＜作用効果＞ 
請求項５記載の発明は、吸油量が３００〜８００ｇ／ｍ2であることから、粘度が高い油、グリス等の被対象物を迅速に吸収、除去できる。
【発明の効果】
【００１９】
以上、本発明によれば、産業用ワイプは、表面側と裏面側の滑らかさが相違し、素拭き、仕上げ拭きに応じて表面側、裏面側を選択して使用できる。
【図面の簡単な説明】
【００２０】
【図１】ロール状産業用ワイプの斜視図である。
【図２】単層シートの部分断面図である。
【図３】図１のＡ―Ａ断面拡大図である。
【発明を実施するための形態】
【００２１】
以下、本発明の実施形態について添付図面を参照しながら詳説する。なお、本発明の用語のうち、「厚み」とは図３のＴを意味し、「ピッチ間隔」とは図２のＰを意味し、「面積率」はエンボスの頂部面積Ｓの合計面積／シート面積×１００により算出した値を意味し、「ＭＭＤ比」とはシートの裏面側のＭＭＤ／シートの表面側ＭＭＤ×１００により算出した値を意味し、「ロール密度」とは米坪×巻長さ×重ね枚数／ロール断面積により算出した値を意味する。
【００２２】
図１はロール状の産業用ワイプ１の斜視図である。本発明に係る産業用ワイプ１は、エンボス５が形成された単層シート２を紙管３にロール状に巻き付けた産業用ワイプであり、ロール密度は５０〜２００ｋｇ／ｍ3であり、特に９０〜１３０ｋｇ／ｍ3にするのが好適である。
ロール密度は巻き固さの指標値であり、ロール密度が５０ｋｇ／ｍ3未満であると巻きが緩くロール状の産業用ワイプ１の輸送時、使用時に単層シート２が鏡面から突き出す恐れがあり形状維持が困難である。一方、ロール密度が２００ｋｇ／ｍ3超であると巻きが固く単層シート２が潰れ、厚み感が劣り、拭き取り時に裏抜けが発生する恐れがある。
なお、前述した「巻長さ」とは単層シート２の巻取り方向の長さをいい、「ロール断面積」とはロールの中心軸と直交する面の面積（紙管３、中央の空間を除く。）をいう。
【００２３】
図２は単層シート２の表面側から見た平面展開図であり、図３は図２のＡ−Ａ断面図である。
＜単層シート＞
単層シート２の米坪は適宜定めることができるが、米坪としては１５．０〜４５．０ｇ／ｍ2、特に２５．０〜３９．０ｇ／ｍ2にするのが好適である。
米坪が１５．０ｇ／ｍ2未満の場合、単層シート２の破断強度が小さく、拭き取り時に単層シート２が裂破する恐れがある。一方、米坪が４５．０ｇ／ｍ2超の場合、単層シート２の剛性が高く、単層シート２をロール状に巻き取ることが困難になる。
【００２４】
単層シート２の厚みＴは適宜定めることができるが、厚みＴとしては１５０〜４００μｍ、特に２００〜３５０μｍにするのがより好適である。
厚みＴが１５０μｍ未満の場合、単層シート２の破断強度が小さく、拭き取り時に単層シート２が裂破する恐れがある。一方、厚みＴが４００μｍ超の場合、単層シート２の剛性が高まり、単層シート２をロール状にする際に大きな抵抗となる恐れがあり、特に、精密医療機器の清拭が困難になる。
なお、単層シート２の厚みＴは、レーザー顕微鏡（キーエンス社製ＶＫ−９５１０）を用い、それぞれ１０回ずつ３次元測定した値の平均値である。
【００２５】
単層シート２の原料パルプとしては、例えばグランドウッドパルプ（ＧＰ）・プレッシャーライズドグランドウッドパルプ（ＰＧＷ）・サーモメカニカルパルプ（ＴＭＰ）等の機械パルプ、セミケミカルパルプ（ＣＰ）、針葉樹高歩留り未晒クラフトパルプ（ＨＮＫＰ）・針葉樹晒クラフトパルプ（ＮＢＫＰ）・広葉樹未晒クラフトパルプ（ＬＵＫＰ）・広葉樹晒クラフトパルプ（ＬＢＫＰ）等の化学パルプ、及びデインキングパルプ（ＤＩＰ）・ウェイストパルプ（ＷＰ）等の古紙パルプの中から一種または二種以上を適宜選択して使用することができる。
通常の場合、填料や異物を含まない化学パルプが好適であり、特にＮＢＫＰを１００質量％用いるのが好ましいが、一部ＬＢＫＰを配合することも可能である。
一般的にＬＢＫＰよりもＮＢＫＰのほうが、繊維長が長く繊維太さが太いため、ＮＢＫＰが多いほうが、強度が高く、嵩高となるとともに、表裏面に付着した吸水性や吸油性が良好となり、水分・油分の保持性も良好となる。ＮＢＫＰとＬＢＫＰとを混合して用いる場合、ＮＢＫＰの配合量は７０質量％以上であるのが好ましい。
【００２６】
なお、産業用ワイプ１に高い破断強度が要求される場合には、単層シート２をパルプを主体とする化繊混抄紙にすることもできる。
この場合、単層シート２のパルプの配合量は適宜定めることができるが、通常の場合１０〜８５質量％、特に３５〜７０質量％とするのが好適である。パルプの配合量が少な過ぎると吸収性、吸油性及び水分、油分の保持性が悪くなり、多過ぎると強度と厚みのバランスが取りにくく拭き取り性の低いシートとなる。
混抄する化学繊維も適宜選択することができるが、主に嵩高性を確保するためにクリンプ繊維を含有させるのが好適である。また、湿潤時強度、圧縮復元性、低発塵性等を確保するために他の化繊とは別に熱融着繊維を含有させ、層中の繊維相互を融着させるのが好ましい。さらに他の化学繊維、すなわちクリンプ繊維及びバインダーとして機能する熱融着繊維以外の化学繊維が含まれていてもよい。
【００２７】
クリンプ繊維としては、例えば、ポリエステル繊維、ポリプロピレン繊維、ポリエチレン繊維、ポリエチレンテレフタレート繊維の長繊維に対して、正逆反対の撚りの繰り返しと熱処理とを繰り返して行うクリンプ加工（仮撚り加工、ウーリー加工とも言われる）を施して形成されるものが適する。中でもポリエチレンテレフタレート繊維をクリンプ加工して形成されるＰＥＴクリンプ繊維が好適である。なお、化学繊維をクリンプ加工して形成される繊維のほか羊毛等の天然のクリンプ繊維をも用い得る。
クリンプ繊維の繊度は適宜定めることができるが、通常の場合１〜３０ｄｔｅｘ、特に２〜２０ｄｔｅｘとするのが好適である。クリンプ繊維が細過ぎると繊維が柔らかくなり効果的に嵩が出ず、太過ぎると剛直となり、シートが硬くなる。
また、クリンプ繊維の繊維長は適宜定めることができるが、通常の場合２〜１０ｍｍ、特に３〜７ｍｍとするのが好適である。クリンプ繊維が短過ぎると効果的に嵩が出ず、長過ぎると絡まりやすくなり抄紙が困難となる。
さらに、クリンプ繊維の配合量は適宜定めることができるが、通常の場合１０〜８５質量％、特に２５〜６０質量％とするのが好適である。クリンプ繊維の配合量が少な過ぎると嵩が出ず、多過ぎると強度が低くなる。
【００２８】
また、産業用ワイプ１に高い湿潤強度が要求される場合には、湿潤紙力剤を単層シート２の原料パルプに対し１０〜３０ｋｇ／ｔｏｎ配合し抄紙をする。湿潤紙力増強剤としては、ポリアクリルアミド、ポリビニルアルコール、グリオキザール・ポリアクリルアミド共重合物、官能基数を通常の１／１０に低減したポリアミドエピクロルヒドリン樹脂、ジアルデヒドスターチまたはカチオン変性デンプン、酸化デンプン等、より具体的にはカチオン性を有するポリビニルアミド共重合体と二価アルデヒドからなる熱硬化性樹脂、カチオン性アルデヒド変性ポリアクリルアミド共重合体、カチオン性高分子とアニオン性高分子を含有し、カチオン性高分子及びアニオン性高分子の少なくとも１つの高分子が疎水性を有するもの等、公知のものを用いることができる。
【００２９】
＜エンボス＞
単層シート２には、単層シート２の表面側から裏面側に向かいエンボス５が形成され、裏面側に突出するエンボス５の頂部により、単層シート２の裏面側は表面側に比較しざらつきを有する。すなわち、単層シート２のＭＭＤ比（裏面側のＭＭＤ／表面側のＭＭＤ×１００から算出）が１２０％以上である。特に、ＭＭＤ比が１５０％の場合、拭き取り状態に応じて単層シート２の拭き取り面を適宜選択することにより効率的な拭き取りができ好適である。
なお、表面側及び裏面側のＭＭＤの測定は、摩擦感テスター ＫＥＳＳＥ（カトーテック株式会社製）を使用し、横断面直径０．５ｍｍのピアノ線からなり、その接触面の長さは５ｍｍである摩擦子を、単層シート２に１０ｇの接触圧で接触させながら、移動方向に２０ｇ／ｃｍの張力を単層シート２に与えつつ、０．１ｃｍ／秒の速度で２ｃｍ移動させて測定した値である。
【００３０】
エンボス５としては、ピン形状エンボス、ディンプル形状エンボス  富士山型エンボスを形成することができるが、特に、富士山型エンボスを形成した場合、嵩だか性が向上し、粘度が低い粉塵、汚物等、粘度が高い油分、グリス等の被対象物を迅速に吸収、除去でき好適である。
【００３１】
図３に示す富士山エンボスは、頂部Ｆの周端部が一定の曲率半径Ｒを有する曲線状であるため、単層シート２の表面側のざらつきが小さく滑らかである。
周端部の曲率半径Ｒについては適宜定めることができるが、曲率半径Ｒが０．０１〜０．５ｍｍ、特に０．０３〜０．１ｍｍにするのが好適である。曲率半径Ｒが０．０１ｍｍ未満であると、頂部Ｆの周端部が鋭過ぎ、単層シート２の強度がさがり拭き取り時に単層シート２が裂破する恐れがある。一方、曲率半径Ｒが０．５ｍｍ超であると、頂部Ｆの周端部がなだらか過ぎ、粘度の高い油分、グリス等の拭き取り性が低下する。
【００３２】
エンボス５の深さＤは適宜定めることができるが、深さＤが７５〜８００μｍ、特に１００〜６００μｍが好適である。
深さＤが７５μｍ未満の場合、粘性が高い油分、グリス等の拭き取りが低下し、単層シート２の表面側と裏面側との滑らかさを相違させるのが困難になる。一方、深さＤが８００μｍ超の場合、使用時に単層シート２が富士山エンボスを起点として裂破する恐れがある。
【００３３】
エンボス５のピッチ間隔は適宜定めることができるが、ピッチ間隔を３〜１０ｍｍ、特に、４〜６ｍｍにするのが好適である。
ピッチ間隔が３ｍｍ未満の場合、単層シート２の表面側と裏面側との滑らかさを相違させるのが困難になる。一方、ピッチ間隔が１０ｍｍ超の場合拭き取り性が低下する。
【００３４】
エンボス５の面積率は適宜定めることができるが、面積率を３〜３０％、特に、１０〜２５％にするのが好適である。
面積率が３％未満の場合、粘性が高い油分、グリス等の拭き取りが低下し、単層シート２の表面側と裏面側との滑らかさを相違させるのが困難になる。一方、面積率が３０％超の場合、使用時に単層シート２がエンボス５を起点として裂破する恐れがある。
なお、エンボス５の曲率半径Ｒ、深さＤ、頂部面積Ｓは、レーザー顕微鏡（キーエンス社製ＶＫ−９５１０）を用い、それぞれ１０回ずつ３次元測定した値の平均値であり、単層シート２のエンボス５は、エンボス５形状に対応する凸状に加工されたエンボスロールと対向ロールとの間に単層シート２を挿進し形成した。
【実施例】
【００３５】
本発明の効果を確認するため、引張強度、吸収速度、吸収量、ＭＭＤ、拭き取り性について評価を行った結果を表１に示す。
実施例、比較例とも単層シートを構成する基材紙の原料には、針葉樹晒クラフトパルプ（ＮＢＫＰ）、１００％質量を使用し、ＭＭＤの測定には摩擦感テスター ＫＥＳＳＥ（カトーテック株式会社製）を使用した。
＜乾燥引張強度＞
ＪＩＳ  Ｐ  ８１１３に準拠して測定した測定値［ｃＮ］であり、縦方向（繊維の配向と平行方向）と横方向（繊維の配向に直角方向）をそれぞれ測定した。
＜湿潤引張強度＞
ＪＩＳ  Ｐ  ８１３５に準拠して測定した測定値［ｃＮ］であり、縦方向（繊維の配向と平行方向）と横方向（繊維の配向に直角方向）をそれぞれ測定した。
＜吸水量＞
試験片（幅１００ｍｍ×奥行き１００ｍｍ）を裁断し、表面層と裏面層を交互に４枚重ねした状態で水に３分間つけて取出し、網状の水平台の上に３０秒放置した後の重量を測定し、増加重量を算出した算出値［ｇ／ｍ2］である。
＜吸油量＞
試験片（幅１００ｍｍ×奥行き１００ｍｍ）を裁断し、表面層と裏面層を交互に４枚重ねした状態でサラダ油に３分間つけて取出し、網状の水平台の上に３０秒放置した後の重量を測定し、増加重量を算出した算出値［ｇ／ｍ2］である。
＜拭き取り性＞
表面平滑な水平台（一般に使われる実験台、天板材質：セグラン、セルロン）上に、グリス（昭和シェル石油製、名称：カートリッジグリス、型式：ＥＰ―２）を１．５ｇへらで均一に延ばし、試験片（幅１００ｍｍ×奥行き１００ｍｍ）を裁断し、５００ｇのおもりを載せた状態で水平台上を約２秒間スライド移動させた後、試験片の表裏面を逆さに５００ｇのおもりを載せた状態で水平台上を約２秒間スライド移動させた後、グリスの残存状態を目視評価した。
なお、グリスがよく拭き取れた「○」、グリスが普通に拭き取れた「△」、少量のグリスが拭き取れず残る「×」とした。
【００３６】
【表１】
2010259560.tif 000003
【００３７】
表１に示すとおり、実施例１〜４はＭＭＤ比が１４６％以上であり拭き取り性が高いことが確認できた。
【産業上の利用可能性】
【００３８】
本発明は、産業用製品に付着した塵・埃・水分・油分等の拭き取りに使用される産業用ワイプに利用可能である。
【符号の説明】
【００３９】
１…産業用ワイプ
２…単層シート
３…紙管
４…ミシン目
５…エンボス
Ｄ…深さ
Ｆ…頂部
Ｐ…ピッチ間隔
Ｒ…曲率半径
Ｓ…頂部面積
Ｔ…厚み
【図１】
2010259560.tif 000004
【図２】
2010259560.tif 000005
【図３】
2010259560.tif 000006